СПОСОБ ПОЛУЧЕНИЯ КЕРАМИЧЕСКИХ ИЗДЕЛИЙ ИЗ ПЕРЕРАБОТАННЫХ АЛЮМОСИЛИКАТОВ

1. Способ получения алюмосиликатного изделия, содержащего алюмосиликатный основной материал и добавочный материал, причем указанный способ включает этапы оптимального сплавления алюмосиликатного основного материала при первой температуре, плавления добавочного материала при второй температуре, немного превышающей указанную первую температуру, и охлаждения указанного изделия.
2. Способ по п.1, отличающийся тем, что вторая температура выше первой температуры на величину от примерно 5°С до примерно 20°С, предпочтительно от 10°С до примерно 15°С и предпочтительно от 5°С до примерно 10°С.
3. Способ по п.1, отличающийся тем, что указанное изделие охлаждают в условиях окружающей среды.
4. Способ по п.1, отличающийся тем, что указанное изделие охлаждают до температуры окружающей среды в течение от примерно 4 мин до примерно 15 мин, предпочтительно от 5 мин до 10 мин.
5. Способ по п.1, отличающийся тем, что оптимальное сплавление составляет от примерно 50% до примерно 85%, предпочтительно от примерно 60% до примерно 70% от максимально возможного сплавления основного материала.
6. Способ по п.1, отличающийся тем, что указанное изделие быстро обжигают, доводя температуру до первой температуры в течение от примерно 12 мин до примерно 30 мин, предпочтительно от 15 мин до 20 мин.
7. Способ по любому из пп.1-6, отличающийся тем, что указанный алюмосиликат содержит переработанный алюмосиликат.
8. Способ по пп.1-6, отличающийся тем, что переработанный алюмосиликат содержит отходы сжигания угля.
9. Способ по любому из пп.1-6, отличающийся тем, что первая температура представляет собой температуру, при которой достигается оптимальное сплавление алюмосиликатного основного материала.
10. Способ по любому из пп.1-6, отличающийся тем, что вторая температура представляет собой температуру плавления добавочного материала.
11. Способ по любому из пп.1-6, отличающийся тем, что указанный добавочный материал включает природные алюмосиликаты, кварц, доломит, каолин, оксид алюминия, боксит, бентонит, полевой шпат или их смеси.
12. Способ по любому из пп.1-6, отличающийся тем, что алюмосиликатное изделие содержит от примерно 70% до примерно 90 мас.% алюмосиликатного основного материала и от примерно 10% до примерно 30 мас.% добавочного материала в расчете на общую массу алюмосиликатного изделия.
13. Способ по пп.1-6, отличающийся тем, что первая температура составляет от примерно 1200°С до примерно 1235°С, предпочтительно от примерно 1210°С до примерно 1220°С, а вторая температура составляет от примерно 1210°С до примерно 1255°С, предпочтительно от примерно 1215°С до примерно 1230°С.
14. Алюмосиликатное изделие, полученное по способу по любому из пп.1-13.
15. Алюмосиликатное изделие по п.14, обладающее низким водопоглощением.
16. Алюмосиликатное изделие по п.14 или 15, обладающее повышенной конструкционной прочностью.